(57)【要約】【課題】  高い導電性と細いモノフィラメント径を両立させた導電性ポリエステルモノフィラメントを提供する。【解決手段】  ポリエステル樹脂と、カーボンナノチューブとを含む導電性ポリエステルモノフィラメントであって、前記導電性ポリエステルモノフィラメント中における前記カーボンナノチューブの含有率が５重量％以上、モノフィラメント径が０．３ｍｍ以下であることを特徴とする導電性ポリエステルモノフィラメント。【選択図】      なし【特許請求の範囲】
【請求項１】
ポリエステル樹脂と、カーボンナノチューブとを含む導電性ポリエステルモノフィラメントであって、
前記導電性ポリエステルモノフィラメント中における前記カーボンナノチューブの含有率が５重量％以上、モノフィラメント径が０．３ｍｍ以下であることを特徴とする導電性ポリエステルモノフィラメント。
【請求項２】
前記カーボンナノチューブの含有率が５〜１０重量％であり、前記モノフィラメント径が０．０７ｍｍ〜０．３ｍｍであり、表面抵抗値が１．０×１０９Ω／ｃｍ以下であって、前記ポリエステルモノフィラメントがポリトリメチレンテレフタレートのモノフィラメントであることを特徴とする請求項１に記載の導電性ポリエステルモノフィラメント。
【請求項３】
前記カーボンナノチューブの含有率が５〜１０重量％であり、前記モノフィラメント径が０．０７ｍｍ〜０．３ｍｍであり、表面抵抗値が１．０×１０９Ω／ｃｍ以下であって、前記ポリエステルモノフィラメントがポリトリメチレンテレフタレートおよびポリブチレンテレフタレートの混合モノフィラメントであることを特徴とする請求項１に記載の導電性ポリエステルモノフィラメント。
【請求項４】
請求項１〜３のいずれか１つに記載の導電性ポリエステルモノフィラメントを含むことを特徴とする入力用タッチペン。
【請求項５】
前記静電容量型入力パッド用の入力用タッチペンであって、導電性の軸体と、該軸体に保持された導電性弾性体の先端部とを含み、前記導電性弾性体として、請求項１または２に記載された導電性ポリエステルモノフィラメントを含むことを特徴とする請求項４に記載の入力用タッチペン。
【請求項６】
請求項１〜３のいずれか１つに記載の導電性ポリエステルモノフィラメントを含むことを特徴とする導電性ブラシ。
【請求項７】
前記導電性ブラシが、画像形成装置に用いる現像用ブラシ、接触帯電用ブラシ、クリーナー用ブラシまたは除電ブラシのいずれかであることを特徴とする請求項６に記載の導電性ポリエステルモノフィラメント。
【請求項８】
ポリエステル樹脂と、カーボンナノチューブとを含む導電性ポリエステルモノフィラメントであり、
前記導電性ポリエステルモノフィラメント中における前記カーボンナノチューブの含有率が５重量％以上、モノフィラメント径が０．３ｍｍ以下である導電性ポリエステルモノフィラメントの製造方法であって、
カーボンナノチューブを流動状態のポリエステル樹脂に混合する混合工程と、
前記混合工程で混合されたポリエステル樹脂とカーボンナノチューブとの混合物を、該ポリエステル樹脂の融点以上の温度で紡糸し、ガラス転移点以上の温度で延伸する紡糸工程とを含むことを特徴とする導電性ポリエステルモノフィラメントの製造方法。
【発明の詳細な説明】
【技術分野】
【０００１】
本発明は、カーボンナノチューブを含む導電性ポリエステルモノフィラメントおよびその製造方法ならびにその用途に関する。
【背景技術】
【０００２】
ポリエステルモノフィラメント中に、鉄や銅などの良導体を含む導電性ポリエステルモノフィラメントは、静電気の除去または電磁波遮蔽において重要な素材となっている。
【０００３】
たとえば、導電性ポリエステルモノフィラメントは静電気を除去する目的で衣料用、産業用など様々の分野において需要がある。たとえば、クリーンルーム用の衣料用ポリエステルモノフィラメントとして、またカーペットへの混繊用ポリエステルモノフィラメントとして使用されている。さらに、コンピューターなどを使用するエレクトロニクス産業やその周辺分野で、電磁波遮蔽の目的で利用されている。近年では電子情報機器、特に携帯電話などの無線端末の普及により日常的な環境においても電磁波の暴露量が増加しており、健康への影響が懸念されているので、一般衣料分野においても電磁波を高度に遮蔽する素材の要求が高まっている。
【０００４】
特許文献１には、ポリエステルモノフィラメントに導電成分としてカーボンナノチューブを０．１〜３重量％含有させた導電性モノフィラメントが記載されている。
【０００５】
特許文献２には、カーボンナノファイバーを２〜１０重量％含有する熱可塑性樹脂組成物によって形成され、体積抵抗値が１.０×１０９Ωｃｍ以下、モノフィラメント径が５〜５００μｍ、引張強度が２ｇ/ｄＴｅｘ以上の導電性モノフィラメントが記載されている。
【０００６】
特許文献３には、モノフィラメント表層の少なくとも一部分に導電層を有する平均抵抗率が１．０×１０６〜１．０×１０１２［Ω／ｃｍ］、抵抗率の標準偏差の大きさが０．２以下の導電性モノフィラメントであって、該導電層が少なくともポリエステル成分と０．３〜５重量％のカーボンナノチューブとからなることを特徴とする導電性モノフィラメントが記載されている。
【先行技術文献】
【特許文献】
【０００７】
【特許文献１】特開２００５−０５４２７７号公報
【特許文献２】特開２００６−１５２４９１号公報
【特許文献３】特開２００７−０９２２３４号公報
【発明の概要】
【発明が解決しようとする課題】
【０００８】
しかしながら、これらの特許文献１〜３に記載されたカーボンナノチューブまたはカーボンナノファイバー含有導電性モノフィラメントは、いずれもカーボンナノチューブまたはカーボンナノファイバー含有率が５重量％未満であり、より高い導電性を得ることはできない。カーボンナノファイバーを２〜１０重量％含有するという特許文献２でも、実際には５重量％の含有量までしか紡糸できないことが記載されている。
【０００９】
本発明者らの検討によれば、カーボンナノチューブ含有導電性モノフィラメントは、カーボンナノチューブ含有率が低ければ低いほど紡糸が容易であり、カーボンナノチューブ含有率が５重量％を越えると紡糸性は極端に悪化する。
【００１０】
一方、比抵抗の高さなどに加え、モノフィラメントのしなやかさ、肌触りなどの感触、対象物への追随性などの面から、導電性モノフィラメントであっても、できるだけフィラメント径の小さいものが好ましいので、導電性の観点からカーボンナノチューブ含有率の高いモノフィラメントが、用途の観点からは、モノフィラメント径の小さいものが望まれていたということができる。
【００１１】
しかしながら、前記のとおり、ポリエステル樹脂にカーボンナノチューブを５重量％以上、含有させて溶融紡糸した場合には、紡口から押し出された溶融ポリマーは、該溶融ポリマー中に含有されるカーボンナノチューブの熱伝導性が高いために、放熱により急速に冷却されポリマーの流動性が低下して、冷却槽で冷却固化した時には、伸度の無い未延伸糸になる。そのため、モノフィラメントとして巻き取るだけの延伸性がなく、固化した未延伸糸を巻き取ると、すぐに糸切れが発生して紡糸できない。
【００１２】
本発明者らは、鋭意研究の結果、通常のモノフィラメントは溶融した樹脂が溶融紡糸用押出機で溶融させて口金から溶融状態で吐出され、空気である程度冷却され流動性のある状態で冷却槽に入り冷却固化して、伸度のあるモノフィラメントとなるが、カーボンナノチューブ含有率の高いモノフィラメントでは、該モノフィラメントに含まれるカーボンナノチューブの熱伝導性の良さが糸切れの原因であることを見出した。
【００１３】
すなわち溶融紡糸した場合には、口金から紡出された溶融ポリマーは、含有されるカーボンナノチューブの放熱によって、急速に冷却され、ポリマーの温度が下がり、流動性が低下した状態で冷却槽に入るため、冷却槽で更に冷却固化した未延伸糸は伸度が全く無くなり糸切れを起こす。
【００１４】
そして、カーボンナノチューブの含有率が高くなり、繊径が細くなればなるほど溶融ポリマーの熱導性が高く放熱が高くなるため、口金から紡出された溶融ポリマーは更に急速に冷却されて、ポリマー温度が下がり、流動性が低下して糸切れを起こすとの見解に至った。
【００１５】
さらに、溶融紡糸されたポリマーの流動性低下がほとんど起こらない場合でも、冷却槽が当該ポリマーのガラス転移点温度以下で冷却固化すると未延伸糸の伸度が無くなり糸切れを起こすが、紡糸に際して、口金から紡出されたカーボンナノチューブ含有ポリマーの急激な温度低下を避け、流動性を保った状態で、冷却槽で当該ポリマーのガラス転移点温度以上で冷却固化して未延伸糸とすれば、糸切れすることなく、カーボンナノチューブ含有モノフィラメントを製造できることを見出すとともに、口金から紡出された溶融ポリマーを、カーボンナノチューブ含有率や繊径に対応して、空冷距離（エアーギャップ）を短くすることや、カーボンナノチューブ含有率や繊径に対応した保温条件で加温し、ポリマーの急激な温度低下が避け、流動性を保った状態で当該ポリマーのガラス転移点温度以上の冷却槽で完全冷却固化して未延伸糸を得ることによって、高い導電性と細いモノフィラメント径の導電性モノフィラメントを糸切れすることなく製造できることを見出し、本発明を完成したものである。
【課題を解決するための手段】
【００１６】
本発明は、ポリエステル樹脂と、カーボンナノチューブとを含む導電性ポリエステルモノフィラメントであって、
前記導電性ポリエステルモノフィラメント中における前記カーボンナノチューブの含有率が５重量％以上、モノフィラメント径が０．３ｍｍ以下であることを特徴とする導電性ポリエステルモノフィラメントである。
【００１７】
また、本発明は、前記カーボンナノチューブの含有率が５〜１０重量％であり、前記モノフィラメント径が０．０７〜０．３ｍｍであり、表面抵抗値が１．０×１０９Ω／ｃｍ以下であって、前記ポリエステルモノフィラメントがポリトリメチレンテレフタレートのモノフィラメントであることを特徴とする。
【００１８】
さらに、本発明は、前記カーボンナノチューブの含有率が５〜１０重量％であり、前記モノフィラメント径が０．０７ｍｍ〜０．３ｍｍであり、表面抵抗値が１．０×１０９Ω／ｃｍ以下であって、前記ポリエステルモノフィラメントがポリトリメチレンテレフタレートおよびポリブチレンテレフタレートの混合モノフィラメントであることを特徴とする。
【００１９】
また、本発明は、前記導電性ポリエステルモノフィラメントを含むことを特徴とする入力用タッチペンである。
【００２０】
また、本発明は、前記静電容量型入力パッド用の入力用タッチペンであって、導電性の軸体と、該軸体に保持された導電性弾性体の先端部とを含み、前記導電性弾性体として、請求項１または２に記載された導電性ポリエステルモノフィラメントを含むことを特徴とする。
【００２１】
また、本発明は、前記導電性ポリエステルモノフィラメントを含むことを特徴とする導電性ブラシである。
【００２２】
また、本発明は、前記導電性ブラシが、画像形成装置に用いる現像用ブラシ、接触帯電用ブラシ、クリーナー用ブラシまたは除電ブラシのいずれかであることを特徴とする。
【００２３】
また、本発明は、ポリエステル樹脂と、カーボンナノチューブとを含む導電性ポリエステルモノフィラメントであり、前記導電性ポリエステルモノフィラメント中における前記カーボンナノチューブの含有率が５重量％以上、モノフィラメント径が０．３ｍｍ以下である導電性ポリエステルモノフィラメントの製造方法であって、
カーボンナノチューブを流動状態のポリエステル樹脂に混合する混合工程と、
前記混合工程で混合されたポリエステル樹脂物質とカーボンナノチューブとの混合物を、ガラス転移点以上の温度で、紡糸および延伸する紡糸工程を含むことを特徴とする導電性ポリエステルモノフィラメントの製造方法である。
【発明の効果】
【００２４】
本発明の導電性ポリエステルモノフィラメントは、ポリエステル樹脂と、カーボンナノチューブとを含み、前記導電性ポリエステルモノフィラメント中における前記カーボンナノチューブの含有率が５重量％以上、モノフィラメント径が０．３ｍｍ以下であることによって、高い導電性を有し、柔軟性に優れた導電性モノフィラメントであるという効果を奏する。
【００２５】
また、本発明の導電性ポリエステルモノフィラメントは、前記カーボンナノチューブの含有率が５〜１０重量％であり、前記モノフィラメント径が０．０７〜０．３ｍｍであり、表面抵抗値が１．０×１０９Ω／ｃｍ以下であって、前記ポリエステルモノフィラメントがポリトリメチレンテレフタレートのモノフィラメントであることによって、さらに柔軟性に優れ、回復性に優れた導電性モノフィラメントが得られるという効果を奏する。
【００２６】
さらに、本発明は、前記カーボンナノチューブの含有率が５〜１０重量％であり、前記モノフィラメント径が０．０７ｍｍ〜０．３ｍｍであり、表面抵抗値が１．０×１０９Ω／ｃｍ以下であって、前記ポリエステルモノフィラメントがポリトリメチレンテレフタレートおよびポリブチレンテレフタレートの混合モノフィラメントであるので、高い導電性と柔軟性・屈曲回復性に優れ、紡糸性が良好であり細い繊径のモノフィラメントが容易に生産出来るという効果を奏する。
【００２７】
さらに、本発明は、前記導電性ポリエステルモノフィラメントを含む入力用タッチペンであるので、タッチパネルを傷つけることなく動作入力ができるという効果を奏する。
【００２８】
また、本発明は、前記静電容量型入力パッド用の入力用タッチペンであって、導電性の軸体と、該軸体に保持された導電性弾性体の先端部とを含み、前記導電性弾性体として、前記導電性ポリエステルモノフィラメントを含むので、タッチパネルを傷つけることがなく、通常の毛材の筆で書いた様な動作入力ができるという効果を奏する。
【００２９】
さらに、本発明は、前記導電性ポリエステルモノフィラメントを含むことを特徴とする導電性ブラシであるので、除電性に優れたブラシが得られるという効果を奏する。
【００３０】
また、本発明は、前記導電性ブラシが、画像形成装置に用いる現像用ブラシ、接触帯電用ブラシ、クリーナー用ブラシまたは除電ブラシのいずれかであるので、帯電・除電性に優れ、耐久性に優れたブラシであるという効果を奏する。
【００３１】
さらに、本発明は、ポリエステル樹脂と、カーボンナノチューブとを含む導電性ポリエステルモノフィラメントであり、
前記導電性ポリエステルモノフィラメント中における前記カーボンナノチューブの含有率が５重量％以上、モノフィラメント径が０．３ｍｍ以下である導電性ポリエステルモノフィラメントの製造方法であって、
カーボンナノチューブを流動状態のポリエステル樹脂に混合する混合工程と、
前記混合工程で混合されたポリエステル樹脂とカーボンナノチューブとの混合物を、該ポリエステル樹脂のガラス転移点以上の温度で、紡糸および延伸する紡糸工程とを含む導電性ポリエステルモノフィラメントの製造方法であるので、糸切れがなく生産性に優れ、且つ表面抵抗値の均一性に優れた導電モノフィラメントが得られるという効果を奏する。
【図面の簡単な説明】
【００３２】
【図１】本発明の導電性ポリエステルモノフィラメントの製造工程の一例を模式的に示す略図である。
【図２】実施例２で用いた最終ＣＮＴ含有率として６重量％ＣＮＴを含む溶融ＰＴＴ混合物を、シリンダー温度２７０℃で充填速度５ｍｍ／秒で金型(金型温度８０℃)に射出して、冷却固化させたプレートを作製し、樹脂中のＣＮＴの分散状態をマイクロスコープにて２００倍で観察した写真である。
【図３】本発明の導電性ポリエステルモノフィラメントを先穂部に構成した入力用タッチペンを模式的に示す略図である。
【発明を実施するための形態】
【００３３】
本発明は、ポリエステルモノフィラメント中に、５重量％以上のカーボンナノチューブを含み、モノフィラメント径が０．３ｍｍ以下であることを特徴とする導電性ポリエステルモノフィラメントである。
【００３４】
本発明の導電性ポリエステルモノフィラメントにおいて、カーボンナノチューブ（以下、ＣＮＴということがある）の含有率は、モノフィラメント重量に対して５重量％以上である。好ましくは５〜１０重量％であり、もっとも好ましくは５〜８重量％である。
【００３５】
さらに、モノフィラメント径は、０．３ｍｍ以下であり、好ましくは０．０７〜０．３ｍｍであり、もっとも好ましくは０．０７〜０．２ｍｍである。
【００３６】
また、本発明の導電性ポリエステルモノフィラメントの引張強度は、１．０〜２．０ｃＮ／ｄｔｅｘ以上であり、好ましくは１．５〜２．０ｃＮ／ｄｔｅｘである。
【００３７】
さらに、伸度は１５〜４０％であり、好ましくは２０〜３０％である。
【００３８】
さらに、本発明の導電性ポリエステルモノフィラメントは、高含有率でＣＮＴを含み、かつモノフィラメント径が０．３ｍｍ以下であるので、電気的な性状として、高い導電性を示すという特性があり、また、繊維径が小さいので織編物やタッチペンやブラシに用いた場合には、柔軟で耐久性に優れるという性質を示す。
【００３９】
ＣＮＴを含有するポリエステルモノフィラメントは、ＣＮＴ含有率が高くなれば糸切れし易く、工業的に製造できなくなり、モノフィラメント径が小さくなれば、未延伸糸の冷却が速くなるため、同様に糸切れし易く工業的に製造できなくなる。
【００４０】
本発明においては、その表面抵抗値が１．０×１０９Ω／ｃｍ以下であり、既存のＣＮＴ含有モノフィラメントに対して、高い導電性と柔軟性を併せ持つ導電性ポリエステルモノフィラメントであることがわかる。
【００４１】
本発明の導電性ポリエステルモノフィラメントは、その断面形状が円形であってもよく、楕円形であってもよく、さらには四角形、五角形、星型などの多角形であってもよく、目的に応じて最適の形状とすることができる。
【００４２】
本発明において、導電性ポリエステルモノフィラメント中に含有されるＣＮＴは、特に制限されるものではなく、単層ナノチューブであってもよく、２層ナノチューブであっても、多層ナノチューブであってもよい。また、その製造方法も、アーク法、レーザーアブレーション法、ＣＶＤ法、ＤＩＰＳ法、ＣｏＭｏＣＡＴ法、ＨｉＰＣＯ法、スーパーグロースＣＶＤ法など、さまざまな製造方法が知られているが、いずれの製造方法で得られたものであっても好適に用いることができる。
【００４３】
かかるＣＮＴを、その物理化学的性状で特定するとすれば、比表面積が１００〜５００ｍ２／ｇ、好ましくは２００〜５００ｍ２／ｇ、とりわけ好ましくは２５０〜５００ｍ２／ｇのものがあげられる。
【００４４】
また、比抵抗値として１．０Ω・ｃｍ以下のものがあげられ、０．１Ω・ｃｍ以下のものが好ましく、０．１５Ω・ｃｍ以下のものが最も好ましい。また、ＣＮＴの径は平均で１．０〜１００ｎｍのものが好ましく、３．０〜２０ｎｍのものが最も好ましい。
【００４５】
また、炭素純度が８０％以上のものであればよく、好ましくは９０〜９７％、のものがあげられる。
【００４６】
さらに、ＣＮＴの径Ｄと長さＬの比（アスペクト比）Ｌ／Ｄは、１０〜５０００のものがあげられ、好ましくは２０〜３０００のものがあげられる。
【００４７】
アスペクト比が、前記下限を下回ったとき、または前記上限を越えたときは、ＣＮＴの凝集やモノフィラメント内のＣＮＴのフィラメント長手方向への配向が均一にならず、導電性ポリエステルモノフィラメントとして好ましい導電性が得られないおそれがある。
【００４８】
かかるＣＮＴは市販のものを用いることができ、市販品としては、たとえばＡＭＣ（登録商標、宇部興産株式会社）、ＮＣ７００（商品名、ＮＡＮＯＣＹＬ社）、ＧＲＡＰＨＩＳＴＲＥＮＧＴＨ  Ｃ１００（商品名、Ａｒｋｅｍａ社）、ＢＡＹＴＵＢＥＳ  Ｃ−７０Ｐ（商品名、ＢＡＹＹＥＲ  ＭＡＴＥＲＩＡＬ ＳＣＥＮＣＥ社）などがあげられる。
【００４９】
また、本発明においては導電性成分として、ＣＮＴとともに、カーボンナノファイバー（以下、ＣＮＦという）、カーボンナノホーン（以下、ＣＮＨという）などのナノカーボン（ＮＣ）を用いることができる。
【００５０】
本発明において、モノフィラメントを構成するポリエステル樹脂は、この技術分野において汎用され、溶融紡糸可能なものであればよく、特に限定されないが、固有粘度［η］Ｆ（ｄｌ／ｇ）が０．５〜２．０のものが好ましい。
【００５１】
固有粘度が０．５以下のポリエステル樹脂は重合度が低すぎるため、得られるモノフィラメントの強度が低くなる傾向がある。また固有粘度が２．０を超えるポリエステル樹脂は、溶融粘度が高すぎるために、溶融紡糸用押出機（以下、単に押出機ということがある）からの吐出不良等が生じやすく紡糸性の低下懸念がある。
【００５２】
さらに、ポリエステル樹脂には、通常、オリゴマー成分が２〜４重量％含まれており、このオリゴマー成分は、紡糸時の熱履歴や後工程における熱処理によって、繊維表層部や繊維表面に白粉として析出するため、導電性の低下やバラツキの原因となる。さらにタッチペンの様に後加工でアルカリ減量加工による先細加工を行った毛材を使用して、タッチペンを製造する場合には、オリゴマー部が先に溶解して先細部が凸凹になる等の問題が生じることがある。
【００５３】
しかし、ポリエステル樹脂は固相重合することによりオリゴマー成分量を低減できることが知られているので、前記の原因や問題を回避する意味からは、ポリエステル樹脂チップをさらに固相重合し、オリゴマー成分を１．５重量％以下に低減させた固有粘度１．０〜１．５のポリエステル樹脂が最も好ましい。
【００５４】
また、紡糸してモノフィラメントとした場合に、延伸によって、その引張強度が２ｃＮ／ｄｔｅｘ以上となるポリエステル樹脂が好ましい。このうち、好ましくは強度が３〜６ｃＮ／ｄｔｅｘ、とりわけ好ましくは強度が３〜５ｃＮ／ｄｔｅｘのモノフィラメントとなるものである。
【００５５】
また、伸度は１０％以上のものが好ましく、このうち、さらに好ましくは伸度が２０〜５０％、とりわけ好ましくは伸度が２０〜３０％、となるものである。
【００５６】
かかるポリエステル樹脂としては、ポリエチレンテレフタレート（以下、ＰＥＴということがある） 、ポリトリメチレンテレフタレート（以下、ＰＴＴということがある）、 ポリブチレンテレフタレート（以下、ＰＢＴということがある）、 ポリエチレンナフタレート、ポリブチレンナフタレートなどがあげられ、このうち、ＰＴＴが好ましい。
【００５７】
ＰＴＴは、テレフタル酸と、１、３−プロパンジオールとを縮合させることによって得ることができ、既知の製造方法を利用することができる。
【００５８】
本発明において、ＰＴＴという場合には、フィラメントを構成する樹脂全体に対して、ＰＴＴが繰り返し単位として、７０％以上含まれているものを意味する。
【００５９】
本発明においては、前記のポリエステル樹脂と、ポリエステルポリオール、ポリトリメチレングリコール、ポリテトラメチレングリコール、ポリプロピレングリコール、ポリエチレンナフタレートなどとの共重合体も、本発明のモノフィラメントを構成するポリエステル樹脂として好適に使用することができる。
【００６０】
これらの共重合体は、共重合化されることによって、もとのポリエステル樹脂にくらべて融点やガラス転移点温度が低下するので紡糸が容易であり好ましく、これらの共重合体のうち、固相重合により重合度を上げてオリゴマー含有率を低下させたものがさらに好ましい。
【００６１】
さらには、ＰＴＴにＰＢＴおよび／又はソフトＰＢＴ（ポリテトラメチレンエーテルグリコールを共重合したＰＢＴ）を５〜３０重量％ブレンドした混合樹脂も本発明のポリエステル樹脂としてあげることができる。
【００６２】
本発明者の検討によれば、ＣＮＴとポリエステル樹脂は相溶性がよく、他の樹脂に比べＣＮＴの分散性が良く導電性レベルも高いものが得られる。とりわけ、その中でもＰＴＴはＣＮＴの分散性が良く、高い導電性が得られる。
【００６３】
しかしながら、ＰＴＴ樹脂１００％に８重量％以上の高濃度のＣＮＴを含有させた場合には、さらに熱伝導性が高くなって、外部への急速な放熱により未延伸糸の冷却固化が急速に進み、伸度がなくなり糸切れを起こす場合がある。またＣＮＴ濃度が５〜８重量％であっても繊径が０．１ｍｍ以下の場合には、未延伸糸の冷却固化が進みやすく、伸度の低下により糸切れを起こし易くなる。
【００６４】
そのような場合には、ＰＴＴにポリテトラメチレンエーテルグリコール等のソフト成分を共重合させ、融点、ガラス転移点温度を低下させ低温での伸び特性の高い共重合体樹脂や元来ガラス転移点温度の低いＰＢＴおよび／又はソフトＰＢＴを５〜３０重量％ブレンドすることにより、未延伸糸が冷却固化して未延伸糸に伸度が残るため、糸切れが極端に起こり難くなる。
【００６５】
たとえば、ＰＴＴのガラス転移点温度は約５０℃であるが、ＰＢＴはガラス転移点温度が２５℃と低く、ＰＢＴをブレンドすることにより未延伸糸の冷却固化する温度が低くなる。
【００６６】
そのため、前記のとおり、ＰＴＴ１００％では５０℃以下に未延伸糸が冷却固化されると伸度がなくなり糸切れが生じるが、ＰＢＴをブレンドすることにより未延伸糸の温度が５０℃以下でもＰＢＴのガラス転移点以上であり、ＰＢＴの非結晶部分の伸度が残っているため、糸切れしないものと思われる。
【００６７】
従って、ＣＮＴを８重量％以上含有した場合やＣＮＴが５〜８重量％で０．１ｍｍ以下の径のモノフィラメントを紡糸する場合は、ポリトリメチレングリコール等で共重合したポリエステル共重合体を用いるか、またはＰＴＴにＰＢＴを５〜３０重量％ブレンドして紡糸すると糸切れが少なくなるうえ、導電性を低下させないので好ましい。
【００６８】
ＰＴＴにＰＢＴを混合する場合、ＰＢＴの含有量が５重量％以下では糸切れの抑制効果がなく、また３０重量％以上では糸切れ抑制効果はあるものの、導電性能の低下が起こり本発明の表面抵抗値は得られない。
【００６９】
モノフィラメントを構成するポリエステル樹脂として、ＰＴＴを用いる場合には、紡糸性と導電性を両立させるためには、ＣＮＴが５〜１０重量％、ＰＴＴ中に配合され、モノフィラメント径が０．０７〜０．３ｍｍのものが好ましく、また、前記ＣＮＴ含有率でＣＮＴを含み、前記モノフィラメント径を有する導電性ポリエステルモノフィラメントは、その表面抵抗値が１．０×１０９Ω／ｃｍ以下である。この表面抵抗値は、ＣＮＴ含有率が、増加するにしたがって低下する。
【００７０】
図１は、本発明の導電性ポリエステルモノフィラメントの製造工程を、模式的に示す略図である。図１において、１は溶融紡糸用押出機、２は保温筒、３は冷却槽、４は第１ゴデッドローラをそれぞれ表し、５は延伸温水槽、６は第２ゴデットローラ、７は延伸乾熱処理機、８は第３ゴデッドローラ、９はリラックス乾熱処理機、１０は、第４ゴデッドローラ、１１は巻き取り機をそれぞれ表す。１２はエアーギャップの距離を示す。
【００７１】
本発明の製造方法によれば、本発明の導電性モノフィラメントは、カーボンナノチューブを流動状態のポリエステル樹脂に混合する混合工程と、前記混合工程で混合されたポリエステル樹脂物質とカーボンナノチューブとの混合物を、当該ポリエステル樹脂の融点以上の温度で紡糸し、ガラス転移点以上の温度で延伸する紡糸工程とを順次実施することによって、製造することができる。
【００７２】
なお、本発明の製造方法においては、工程という用語を使用しているが、これは製造方法の説明の便宜上のものであり、これらの工程を順次行うことはもちろん、一挙に実施可能な工程を合一させて行うことも、本発明の製造方法に含まれる。
【００７３】
混合工程では、ＣＮＴとポリエステル樹脂とを流動状態で混合する。具体的には、ポリエステル樹脂を加熱して溶融させ、これにＣＮＴを加えて混合し、ポリエステル樹脂とＣＮＴとの溶融物とするか、またはポリエステル樹脂とＣＮＴとを混合しつつ加熱して溶融し混合して前記溶融物とすることができる。また、たとえば、二軸混練押出機などでポリエステル樹脂とＣＮＴとを混練成形して高濃度マスターバッチを製造し、紡糸時にＣＮＴが所定の濃度になるように、ポリエステル樹脂で希釈してもよい。
【００７４】
ポリエステル樹脂へのＣＮＴの混合は樹脂の製造時に行ってもよく、また樹脂の製造後に行ってもよいが、ＣＮＴの分散性を向上させるため、予め溶媒への分散処理を行ったＣＮＴを樹脂の製造工程において添加してもよい。樹脂の製造後に混合を行う際は、加熱ロールミル、押出混合機、溶融ブレンダーなど公知の混合機を用いることができる。混練は、エクストルーダを用いて行うことができ、エクストルーダを用いるときは、混練を均一に行う意味で、２軸以上の複数軸エクストルーダが好ましい。さらにＣＮＴの分散性を向上させるにはポリエステル樹脂ペレットを予め粉砕してしてから、２軸以上の複数軸エクストルーダーで押出しＣＮＴを含有するポリエステル樹脂チップとするのが好ましい。
【００７５】
ポリエステル樹脂とＣＮＴの溶融混合物（以下、ＣＮＴ‐ポリエステル混合物という）は、分散状態が良好であれば、ＣＮＴの塊または毛玉の開繊が不十分でひとかたまりになった凝集体が少なく、糸切れの発生が少ない。
【００７６】
ＣＮＴの凝集体や分散状態を、前記溶融物を射出成型して、溶融物のプレートを作製し、その表面を光学顕微鏡観察した場合に、少なくとも１５μｍ以上の凝集体が１ｍｍ２当たり２０個以下であればよく、１０個以下が好ましい。
【００７７】
ＣＮＴとポリエステル樹脂との混合温度は、当該ポリエステル樹脂の融点や重合度によっても異なるが、ポリエステル樹脂がたとえばＰＴＴの場合には、２４０〜２９０℃で溶融させればよい。
【００７８】
前記混合工程で得られたＣＮＴ‐ポリエステル混合物は、そのまま次工程となる紡糸工程に用いてもよく、または冷却、成型して、ＣＮＴ‐ポリエステル混合物のペレット、チップなどの成形物または粉砕物（以下、これらを総称してＣＮＴ含有ポリエステルチップという）としてもよい。
【００７９】
紡糸工程は、前記混合工程で混合されたＣＮＴ‐ポリエステル混合物またはＣＮＴ含有ポリエステルチップを、該ポリエステル樹脂の融点以上の温度で押出し、口金から押出された溶融ポリマーのエアーギャップ距離を３〜２０ｍｍと短くして溶融ポリマーの急激な冷却を抑制するか、紡出された溶融ポリマーを口金直下に設けた保温筒により、該ポリエステル樹脂の融点以上に加温を行い、急激な冷却を抑制した後、該ポリエステル樹脂のガラス転移点以上の冷却槽にて固化冷却して、紡糸および延伸することによって、実施することができる。
【００８０】
具体的には、前記混合工程で混合されたＣＮＴ‐ポリエステル混合物またはＣＮＴ含有ポリエステルチップを、保温下に、押出機１で押出してポリエステル樹脂の融点以上の温度を維持した溶融ポリマーとし、ついで該溶融ポリマーを、ガラス転移点温度以上の温度で冷却固化して延伸することによって、実施することができる。
【００８１】
紡糸は、合成モノフィラメントの紡糸に使用される溶融紡糸法で実施できる。たとえば、プレッシャーメルタ型、エクストルーダ型等の公知の押出機１を使用し、所望の断面形状となるよう押出機１の口金を選択して紡糸することができる。
【００８２】
前記混合工程で混合されたＣＮＴ‐ポリエステル混合物またはＣＮＴ含有ポリエステルチップの押出機１の溶融温度は２４０℃から２９０℃で溶融して紡糸するが好ましい。２９０℃を超えた温度で溶融すると、ＣＮＴ含有ポリマーの熱分解が生じ、糸切れが発生するようになるので好ましくない。
【００８３】
押出機１から押し出された溶融ポリマーは、前記のとおり、ポリエステル樹脂の流動性を低下させない温度を維持するように保温することが必要である。
【００８４】
保温は、公知の押出機１の口金直下に保温筒２などを装着し、その内部を口金からでたＣＮＴ含有ポリマーの融点以上の温度に維持することによって、行うことができる。
【００８５】
保温筒２の内部温度は、ポリエステル樹脂の種類、重合度などによっても異なるが、使用するポリエステル樹脂の融点〜押出し溶融温度までの範囲となるよう設定すればよい。
【００８６】
具体的には、融点温度を下限とし、融点温度よりも１０〜５０℃高めの温度を上限とするのが好ましく、その一例をあげるとすれば、２３０〜２８０℃、好ましくは２４０〜２６０℃となるように保温すればよい。
【００８７】
保温筒２の長さは特に限定されないが、３０〜３００ｍｍ、好ましくは５０〜２００ｍｍの長さの円筒を口金出口面から取り付けて、空冷により急激な冷却固化を制御して糸切れが発生しない長さに適宜ＣＮＴ濃度や繊径に応じて調整すればよい。保温筒２の長さが３００ｍｍを超える場合は、糸の繊径斑が発生する。
【００８８】
保温筒２を用いる場合において、保温筒２内部の温度分布は、一様であってもよく、また未延伸糸が保温筒２内に押し出される入口付近を前記保温温度の上限値に近く設定し、保温筒２の出口付近にかけて、前記下限値に近くなるよう、温度勾配を設けてもよく、あるいはこれとは逆に、入口付近を前記下限値に近く、出口付近を前記上限値に近くなるよう設定してもよい。
【００８９】
口金から押出された溶融ポリマーのエアーギャップ距離は、通常モノフィラメントの場合は５０ｍｍから１００ｍｍで行われるが、本発明においては、保温筒を設置しない場合は３〜２０ｍｍと短くして溶融ポリマーの急激な冷却を抑制する必要がある。２０ｍｍ以上とする場合には糸切れが発生するので、保温筒で加温する必要がある。
【００９０】
続く未延伸糸の固化は、該未延伸糸がガラス転移点以上を維持しながら固化する温度で冷却することにより実施できる。
【００９１】
固化は、前記条件を満たす条件であれば特に手段の限定はなく、前記温度の温風で送風してもよく、前記温度の冷却槽３に浸漬してもよいが、温度制御の容易さからみて、冷却槽３に浸漬するのが好ましい。
【００９２】
冷却槽３の浴温は４０〜８０℃、好ましくは５０〜７０℃とすることが、糸切れや防止や繊径斑を起こさないから望ましい。この冷却槽３の温度が４０℃以下または８０℃以上とした場合、冷却槽３内で糸の走行が脈動して不安定な状態となり、糸切れや繊径斑を起こす。
【００９３】
本発明の紡糸工程の具体的な１例として、ＣＮＴを５重量％含有するＰＴＴの溶融物を紡糸して０．１５ｍｍ径の延伸糸を製造する場合をあげると、溶融物吐出温度２７０℃で、吐出孔径０．８ｍｍの口金を用いて、吐出量が１．９ｇ／分・口金となるよう押し出す。この場合はエアーギャップ距離１３を３〜５ｍｍとすれば、保温筒無しで紡糸する事が出来る。保温筒２を設置する場合は、保温領域の温度は、２５０℃であり、該領域の長さは１００ｍｍである。この場合、モノフィラメントの保温領域通過速度が０．３〜１．０ｍ／秒となるような速度で通過させるのが好ましい。
【００９４】
続く未延伸モノフィラメントの固化は、冷却槽３などを用いた液体冷却によって行うが好ましい。
【００９５】
冷却槽３は、水を満たした冷却槽であり、浴温は４０〜９０℃、好ましくは５０〜８０℃とすることが、糸切れや防止や繊径斑を起こさないから望ましい。この冷却槽３の温度が４０℃以下または９０℃以上とした場合、冷却槽３内で糸の走行が脈動して不安定な状態となり、糸切れや繊径斑を起こす。
【００９６】
冷却槽３から出た冷却固化した未延伸糸は第１延伸ゴデットローラ４と第２延伸ゴデットローラ６の速度差により延伸温水槽５で第１延伸される。
【００９７】
第１ゴデットローラ４は金属製であり、ここでも冷却槽３から出た未延伸糸は冷却されるので、第１ゴデットローラ４は４０〜６０℃に加温出来るようにするのが糸切れを防止し安定生産を行う面から好ましい。第２ゴデットローラ６、第３ゴデットローラ８については温水槽にて延伸された延伸糸となっている為、特に加温は必要ない。
【００９８】
本発明において、延伸は複数回、加熱下に延伸することが好ましく、その１例をあげるとすれば、１回目の延伸は延伸温水槽にて５０〜９０℃で、延伸比が２．０〜４．０となるように第１ゴデットローラ４の速度と第２ゴデットローラ６との速度差により延伸する。２回目の延伸は、延伸乾熱処理機７で１１０〜１８０℃で、延伸比が１．０〜１．２となるように第２ゴデットローラ６の速度と第３ゴデットローラ８の速度差により延伸する。
【００９９】
さらに、第２延伸後はリラックス乾熱処理機９で１２０〜２１０℃で、リラックス率が３〜１０％となるように第３ゴデットローラ８と第４ゴデットローラ１０の速度差によりリラックスを行い、巻き取り機１１で巻き取る。
【０１００】
リラックスの条件として、リラックス率と温度は高い方が表面抵抗値は低くなり導電性は良好となるが、処理温度が１９０℃を超えるとＰＴＴの場合、オリゴマーが糸表面に析出してくるので好ましくない。
【０１０１】
もし、前記紡糸工程において、エアーギャップの距離１２が適正でなかったり、保温筒の設置がないと、口金から押し出される溶融ポリマーを冷却槽３で冷却、固化して、延伸した場合には、糸切れが多数発生して、延伸することができない。
【０１０２】
かくして得られた本発明の導電性ポリエステルモノフィラメントは、所望の長さに切断して、またはモノフィラメントのままで、種々の用途に使用することができる。
【０１０３】
かくして得られた本発明の導電性ポリエステルモノフィラメントは、高い導電性と、モノフィラメント径の細いことによって、柔軟で耐久回復性に優れ、タッチパネルを傷つけることがなく、通常の毛材の筆で書いた様な動作入力が出来るなどの優れた効果を有する入力用タッチペンや導電性ブラシとして用いることができる。
【０１０４】
入力用タッチペンは、パソコン、携帯端末などの情報処理装置に接続された入力装置に座標情報を入力するために用いられものであって、入力装置としては前記情報処理装置に接続された静電容量型座標入力装置あるいは表示一体型静電容量型入力装置がある。
【０１０５】
これら静電容量型入力パッド用の入力タッチペンは、通常、導電性の軸部と該軸部に保持された導電性弾性体の先端部から構成されるが、本発明の導電性ポリエステルモノフィラメントは、前記先端部を構成する導電性弾性体として用いることができる。
【０１０６】
図３は、本発明に係る導電性ポリエステルモノフィラメントを含む入力用タッチペン１３を模式的に示す略図である。図３において、１４は導電性テーパー穂先部、１５は本体軸と導電性テーパー穂元部との接続部、１６は本体軸部をそれぞれ示す。
【０１０７】
入力用タッチペン（以下、タッチペンという）１３の先端部１４は、入力用パッドとの接触面積を確保できる形状であれば、どのような形状であってもよいが、一定量の導電性ポリエステルモノフィラメントを束ねてテーパー穂先部の形状とすることが好ましい。
【０１０８】
本発明のタッチペン１３においては、導電性ポリエステルモノフィラメントの導電性が優れているので、導電性ポリエステルモノフィラメントをそのまま使用してもよく、この場合には前記フィラメントとして０．０７〜０．３ｍｍ、好ましくは０．０７〜０．２ｍｍの径のものを使用することができる。
【０１０９】
本発明の実施態様にそって説明すると、本発明のモノフィラメント繊維は、紡糸後テーパー型の穂先部１４とするためにブリッスル加工を行う。まずモノフィラメント繊維は原糸の巻き癖を直すために、原糸を走行させながら連続的に乾熱セット機でセットされた後、綛巻き機にて四角形の綛にトウ状の繊維束に巻かれる。
【０１１０】
所定のトウ状の繊維束になったら、四角形の２端面を切断して綛巻き機から下ろして、トウ状の繊維束を竿に吊り下げて櫛を用いモノフィラメントを真っ直ぐなトウ状の繊維束になるように櫛通しを行う。次に、このトウ状の繊維束を紙巻き機にて糊付き紙で繊維束外周部をスパイラル状に巻いて1本の紙巻き繊維束（ハンク）を作成する。ハンクを乾燥後穂筆の長さに応じた長さにハンクを裁断してタッチペン製造工程へと送られる。
【０１１１】
また、穂先部１４とする場合に、先端部をより細くするための、先細加工として、導電性ポリエステルモノフィラメントをアルカリ減量加工することが好ましい。
【０１１２】
アルカリ減量加工は、導電性ポリエステルモノフィラメントを通常のアルカリ減量加工に用いられる条件であればよいが、増粘剤を含む加水分解剤液を使用することが、先細化の均一性の点から好ましい。加水分解剤としては、水酸化ナトリウム、水酸化カリウム等のアルカリ性化合物が挙げられる。場合によってはラウリルベンジルアンモニウムクローライド、セチルトリメチルアンモニウムクローライド等の加水分解促進剤や浸透剤及びオリゴマー溶解剤を併用してもよい。
【０１１３】
アルカリ減量加工は、導電性ポリエステルモノフィラメントの繊維束（ハンク）を約２０〜８０ｍｍの長さにカットして、一方の端を、例えば１０〜２０ｍｍ程度アルカリ液に浸漬して、１１０〜１３０℃で１〜２時間処理することにより目的のテーバー状の穂先部１５を得ることができる。
【０１１４】
また、前記穂先部１４は、本発明の導電性ポリエステルモノフィラメントのみで成形されていてもよく、またその中心部に、本発明の導電性ポリエステルモノフィラメントをこえる曲げ強度と弾性の強い中芯が設けられていてもよい。
【０１１５】
この中芯により、筆穂の機械的強度を大幅に向上させることが出来る。かかる中芯としては、緻密な棒状体、繊維束で多孔質の棒状体、粒子の焼結物の棒状体などの形状で、樹脂、金属、金属酸化物、半金属、半金属酸化物などで構成されているものがあげられる。
【０１１６】
本発明のタッチペン１３において、導電性を優先させる場合には、該中芯は、導電性樹脂または導電性材料を含む樹脂で構成されることが望ましく、本発明の導電性ポリエステルモノフィラメントと同じ材料を用いて押し出し形成されたものであってもよい。
【０１１７】
また、前記穂先部１４は、本体軸部１６に対して固定されていてもよく、着脱自在に構成されていてもよい。
【０１１８】
前記穂先部１４が、本体軸部１６に固定されるときは、穂先部１４に形成した導電性ポリエステルモノフィラメントの束の後端に樹脂溶液等による融着部を形成させ、樹脂板等を前記穂先部１５に形成した導電性ポリエステルモノフィラメントの束の後端に樹脂溶液等によって接着固定させて、前記樹脂体を本体軸部１６に接着すればよい。
【０１１９】
また、前記穂先部１４が本体軸部１６に着脱自在に保持されるときは、前記穂先部１４の後端に形成した導電性ポリエステルモノフィラメントの束を接着固定させた樹脂板を、本体軸部１６の接続部１５と接触または嵌合しやすくするために、穂先部１４の後端をフランジ状のものとすることによって、着脱自在の構成とすることができ、組み立て時または弾性体の交換時の利便性を高めることができる。
【０１２０】
本体軸部１６は、既知のタッチペンにおいて使用されている成分を使用することができ、またその形状も、鉛筆型、筆型、万年筆型など、種々の形状とすることができる。
【０１２１】
さらに、本体軸部１６と穂先部１４との結合は、前記のように樹脂板を介して、固定ないし着脱自在に構成されていればよいが、既知方法によって、本発明の導電性ポリエステルモノフィラメントが本体軸部１６に植毛、固着されたものでもよい。
【０１２２】
かくして得られる、本発明の導電性ポリエステルモノフィラメントを穂先部１４に有するタッチペン１３は、導電性に優れ、かつ径が細いので、タッチペンにおける確実な入力が可能で、かつしなやかな使用感が得られるほか、導電性を担うＣＮＴが非常に微小なものであるので、導電性材料として一般的な、カーボンブラック、黒鉛、および、金属粒子等を分散させたモノフィラメントにおいて見られる、長期間使用による入力パネルのキズや線などの損傷がないという利点も併せ有する。
【０１２３】
本発明の導電性ブラシとしては、例えば、導電性帯電制御ブラシ、導電性クリーニングブラシ、導電性ロールブラシ、導電性バーブラシ、導電性静電植毛ブラシ等が挙げられる。また、本発明の導電性ブラシとしては、パイル生地を金属シャフトに巻き付けた導電性ブラシ、板金に貼り付けた導電性ブラシ等も挙げられる。
【０１２４】
本発明の導電性ブラシにおいて、導電性ポリエステルモノフィラメントは、そのまま使用してもよく、この場合には前記フィラメントとして０．０７〜０．３ｍｍ、好ましくは０．０７〜０．１５ｍｍの径のものを使用することができる。
【０１２５】
また、導電性ブラシに適したフィラメント径となるように、前記フィラメントを複数本、撚り合わせるか、他の素材と撚糸などを行い複合糸として用いてもよい。
【０１２６】
前記のように、複数本の導電性ポリエステルモノフィラメントを撚り合わせるか、または他の素材との撚糸などによる複合糸とする場合には、公知の方法によって実施することができる。
【０１２７】
本発明の導電性ブラシの製造方法は、本発明の導電性ポリエステルモノフィラメントを用いること以外は、従来公知のブラシの製造方法を使用して製造することができる。
【０１２８】
その１例をあげるとすれば、本発明の導電性ポリエステルモノフィラメントで製造されたパイル布帛の生地を、支柱に螺旋状に巻きつけてブラシ形状とする。その後、立毛処理、シャーリング処理を行い、画像形成装置用の導電性ブラシとすることができる。また、パイル布帛を平面上の基板に固定した導電性ブラシとしてもよい。
【０１２９】
かくして得られる、本発明の導電性ポリエステルモノフィラメントを含む導電性ブラシは、除電性能やクリーニング性に優れるという効果を奏する。
【０１３０】
以下、本発明を実施例によって、さらに詳細に説明するが、本発明の導電性ポリエステルモノフィラメントは、これらに限定されるものではない。
【０１３１】
なお、実施例中の各評価は以下の様にして行った。
１）強度・伸度
ＪＩＳ  Ｌ−１０１３に準じオリエンテック社の定速伸長引張試験機を用いて、試料長２００ｍｍ、引張速度２００ｍｍ／分で破断時の強度及び伸度を１０回測定し、その平均値で表した。
【０１３２】
２）表面抵抗値
三和電機計測製絶縁抵抗計ＭＧ１０００を用い、試料長１０ｍｍの抵抗値を５回測定し、その平均値で表した。
【０１３３】
３）紡糸性
◎・・・６時間以上紡糸しても糸切れが無く、安定的に生産できる。
○・・・６時間の紡糸中に４回以内の糸切れが発生したが、生産出来る。
×・・・糸切れが多発して、巻き取りが出来ず工業生産出来ない。
【実施例】
【０１３４】
・実施例１
（１）１１０℃で８時間乾燥したＰＴＴペレット（商品名：ソロナ３ＧＴポリマー、Ｄｕｐｏｎｔ社製）と、平均外径１１ｎｍのＣＮＴ（商品名：ＡＭＣ、宇部興産株式会社製）とを、２軸エクストルーダ型紡糸機を用いて、溶融したＰＴＴに混練物の最終ＣＮＴ含有率が５重量％となるように添加し混練したのち、吐出されたストランドを水で冷却し、カッターで切断して、ＣＮＴを含有するＰＴＴ樹脂チップを得た。
【０１３５】
このＰＴＴ樹脂チップを射出成シリンダー温度２７０℃、充填速度５ｍｍ／秒で金型（金型温度８０℃）に射出してプレートを作成し、表面をマイクロスコープで２００倍観察した結果、１５μｍ以上の凝集物はプレート１平方ｍｍ当たり３個であり、分散性に優れていた。
【０１３６】
（２）このＣＮＴを含有するＰＴＴ樹脂チップを、１１０℃で１０時間、真空乾燥したのち、エクストルーダ型紡糸機を使用して溶融紡糸を行った。
【０１３７】
２６０℃の温度でＰＴＴ樹脂チップを溶融し、２５０℃に加熱した紡糸パックによって紡出した。紡糸口金は口径０．８ｍｍ、口数が６０個の丸型の口金および目の細かさが８００メッシュフィルターを設置して、紡糸孔から吐出量が２．５ｇ／分・口金で押出し、紡出糸をエアーギャップ距離５ｍｍで６０℃の冷却槽中に浸漬し、冷却固化して、２１ｍ／分の速度の第１ゴデットローラに未延伸糸を通した。
【０１３８】
この未延伸糸を巻き取ることなく、第２ゴデットローラは６４ｍ／分の速度で９０℃の延伸温水槽中で３．０倍に第１段延伸し、次いで第３ゴデットローラは７０ｍ／分の速度で延伸倍率が１．１倍となるように、１５０℃の延伸乾熱処理機を通過させながら第２段延伸した。
【０１３９】
さらに第４ゴデットローラは６７ｍ／分の速度で１８０℃のリラックス乾熱処理機を通過させて４．３％の弛緩熱処理を行い、巻き取って、直径０．２ｍｍの本発明の導電性ＰＴＴモノフィラメントを得た。
【０１４０】
紡糸延伸中に糸切れはなく、また延伸中にローラへのモノフィラメント巻き付きなどの問題は全く発生せず延伸性は優れていた。得られたモノフィラメントの物性は、表１に示すとおりである。
【０１４１】
・実施例２
溶融したＰＴＴに混練物の最終ＣＮＴ含有率が６重量％となるようにＣＮＴを配合する他は、実施例１（１）と同様に実施してＣＮＴを６重量％含有したＰＴＴ樹脂チップを得た。
【０１４２】
図２に示すように、このＰＴＴ樹脂チップを実施例１（１）と同様にしてプレートを作成し表面をマイクロスコープで２００倍観察した結果、１５μｍ以上の凝集物はプレート１平方ｍｍ当たり３個であり、分散性に優れていた。温度２５５℃でＰＴＴ樹脂チップを溶融し、２６０℃に加熱した紡糸パックによって紡出した。
【０１４３】
紡糸口金は口径０．８ｍｍ、口数が３０個の丸型の口金および目の細かさが８００メッシュフィルターを設置して紡糸孔から吐出量が１．９ｇ／分・口金で押出し、紡出糸をエアーギャップ距離３ｍｍで６５℃の冷却槽中に浸漬し冷却固化させる他は、実施例１と同様にして、０．１５ｍｍ繊径の導電性ＰＴＴモノフィラメントを得た。
【０１４４】
紡糸延伸時の糸切れはなく、良好な紡糸性を示した。得られたモノフィラメントの物性は表１に示すとおりである。
【０１４５】
・実施例３
溶融したＰＴＴに混練物の最終ＣＮＴ含有率が８重量％となるようにＣＮＴを配合する他は、実施例１（１）と同様に実施してＣＮＴを８重量％含有したＰＴＴ樹脂チップを得た。
【０１４６】
このＰＴＴ樹脂チップを実施例１（１）と同様にしてプレートを作成し表面をマイクロスコープで２００倍観察した結果、１５μｍ以上の凝集物はプレート１平方ｍｍ当たり４個であり、分散性に優れていた。
【０１４７】
ついで、上記で得たＰＴＴ樹脂チップを、１１０℃で８時間の真空乾燥した後、エクストルーダ型紡糸機を使用して溶融紡糸を行った。
【０１４８】
温度２７０℃でＰＴＴ樹脂チップを溶融し、２６０℃に加熱した紡糸パックによって紡出した。
【０１４９】
紡糸口金は口径１．０ｍｍ、口数が３０個の丸型の口金および目の細かさが８００メッシュフィルターを設置して紡糸孔から吐出量が３．８ｇ／分・口金で押出し、紡出糸を口金下に設置した保温温度２４０℃にした１００ｍｍ長さの円柱保温筒を通過させ、６０℃の冷却槽に浸漬し冷却固化させるほかは、実施例１と同様にして、０．３ｍｍ繊径の導電性ＰＴＴモノフィラメントを得た。紡糸延伸時の糸切れはなく、良好な紡糸性を示した。
得られたモノフィラメントの物性は表１に示すとおりである。
【０１５０】
・実施例４
溶融したＰＴＴに混練物における最終ＣＮＴ含有率が１０重量％となるようにＣＮＴを配合する他は、実施例１と同様に実施してＣＮＴを１０重量％含有したＰＴＴ樹脂チップを得た。
【０１５１】
このＰＴＴ樹脂チップを、実施例１（１）と同様にしてプレートを作成し、表面をマイクロスコープで２００倍観察した結果、１５μｍ以上の凝集物は、プレート１平方ｍｍ当たり５個であり、分散性に優れていた。
【０１５２】
ついで、上記で得たＰＴＴ樹脂チップを、１１０℃で１０時間の真空乾燥した後、エクストルーダ型紡糸機を使用して溶融紡糸を行った。
【０１５３】
温度２５０℃でＰＴＴ樹脂チップを溶融し、２５０℃に加熱した紡糸パックによって紡出した。
【０１５４】
紡糸口金は口径１．０ｍｍ、口数が３０個の丸型の口金および目の細かさが８００メッシュフィルターを設置して紡糸孔から吐出量が３．８ｇ／分・口金で押出し、紡出糸を口金下に設置した保温温度が２５０℃、１００ｍｍ長さの円柱保温筒を通過させ、６０℃の冷却槽中に浸漬し冷却固化させる他は、実施例１と同様にして、０．３ｍｍ繊径の導電性ＰＴＴモノフィラメントを得た。紡糸延伸時の糸切れはなく、良好な紡糸性を示した。得られたモノフィラメントの物性は表１に示すとおりである。
【０１５５】
・実施例５
１１０℃で８時間乾燥したＰＴＴペレット（商品名：ソロナ３ＧＴポリマー、Ｄｕｐｏｎｔ社製）に、平均外径１０〜１５ｎｍのＣＮＴ（商品名：ＧｒａｐｈｉｓｔｒｅｎｇｔｈＣ１００、Ａｒｋｅｍａ社製）を、２軸エクストルーダ型紡糸機を用いて、溶融したＰＴＴに混練物の最終ＣＮＴ含有率が６重量％となるように添加し混練した後、吐出されたストランドを水で冷却したのちカッターで切断して、ＣＮＴ６重量％含有ＰＴＴ樹脂チップを得た。
【０１５６】
この樹脂チップを実施例１（１）と同様にして、プレートを作成し、その表面をマイクロスコープで２００倍観察した結果、１５μｍ以上の凝集物は、プレート１平方ｍｍ当たり２個であり、分散性に優れていた。
【０１５７】
このＣＮＴを含有する樹脂チップを、１１０℃で１０時間の真空乾燥した後、エクストルーダ型紡糸機を使用して溶融紡糸を行った。
【０１５８】
温度２７０℃でＰＴＴ樹脂チップを溶融し、２６０℃に加熱した紡糸パックによって紡出した。紡糸口金は口径０．４ｍｍ、口数が３０個の丸型の口金および目の細かさが８００メッシュフィルターを設置して紡糸孔から吐出量が０．９ｇ／分・口金で押出し、紡出糸を口金下に設置した保温温度２５０℃、８０ｍｍ長さの円柱保温筒を通過させ、６５℃の冷却槽中浸漬し、冷却固化して得られた未延伸糸を、速度が２１ｍ／分の第１ゴデットローラに通した。
【０１５９】
この未延伸糸を巻き取ることなく、速度が６４ｍ／分の第２ゴデットローラで、９０℃の延伸温水槽中で３．０倍に第１段延伸し、次いで速度が７０ｍ／分の第３ゴデットローラで、延伸倍率が１．１倍となるように、１５０℃の延伸乾熱処理機を通過させながら第２段延伸し、さらに速度が６７ｍ／分の第４ゴデットローラで１８０℃のリラックス乾熱処理機を通過させて４．３％の弛緩熱処理を行い、巻き取って、直径０．０７ｍｍの導電性ポリエステルモノフィラメントを得た。
【０１６０】
これらの紡糸の結果、６時間の紡糸延伸時に２回の糸切れがあったが、工業生産可能であった。得られたモノフィラメントの物性は表１に示すとおりである。
【０１６１】
・実施例６
１１０℃８時間乾燥したＰＢＴペレット（商品名ノバデュラン５０２６、三菱エンジニヤリングプラスチックス社製）と、平均外径１０〜１５ｎｍのＣＮＴ（商品名：ＧｒａｐｈｉｓｔｒｅｎｇｔｈＣ１００、Ａｒｋｅｍａ社製）とを、２軸エクストルーダ型紡糸機を用いて、溶融したＰＢＴに混練物の最終ＣＮＴ含有率が６重量％となるように添加し混練した後、吐出されたストランドを水で冷却したのちカッターで切断して、ＣＮＴを６重量％含有するＰＢＴ樹脂チップを得た。
【０１６２】
このＣＮＴを６重量％含有するＰＢＴ樹脂チップを、実施例１（１）と同様にして、プレートを作成し、表面をマイクロスコープで２００倍観察した結果、１５μｍ以上の凝集物の数は、プレート１平方ｍｍ当たり５個であり、分散性に優れていた。
【０１６３】
このＣＮＴを６重量％含有するＰＢＴ樹脂チップ５重量部と、実施例２で得たＣＮＴを６重量％含有するＰＴＴ樹脂チップ９５重量部とを、混合して、１１０℃で１０時間の真空乾燥した後、エクストルーダ型紡糸機を使用して溶融紡糸を行った。
【０１６４】
温度２７０℃でＰＴＴ樹脂チップを溶融し、２６０℃に加熱した紡糸パックによって紡出した。紡糸口金は口径０．４ｍｍ、口数が３０個の丸型の口金および目の細かさが８００メッシュフィルターを設置して紡糸孔から吐出量が０．９ｇ／分・口金で押出し、紡出糸を口金下に設置した保温温度２４５℃、８０ｍｍ長さの円柱保温筒を通過させ、６５℃の冷却槽中に浸漬し、冷却固化して未延伸糸を得た。
【０１６５】
この未延伸糸を巻き取ることなく、直ちに、速度が２１ｍ／分の第１ゴデットローラに通し、速度が６４ｍ／分の第２ゴデットローラで９０℃の延伸温水槽中で３．０倍に第１段延伸し、次いで速度が７０ｍ／分の第３ゴデットローラで延伸倍率が１．１倍となるように、１５０℃の延伸乾熱処理機を通過させながら第２段延伸し、さらに速度が６７ｍ／分の第４ゴデットローラで１８０℃のリラックス乾熱処理機を通過させて４．３％の弛緩熱処理を行い、巻き取って、直径０．０７ｍｍの導電性ポリエステルモノフィラメントを得た。得られたモノフィラメントの物性は表１に示すとおりである。
【０１６６】
・実施例７
実施例２で得たＣＮＴを６重量％含有するＰＴＴ樹脂チップ８０重量部と、実施例６で得たＣＮＴを６重量％含有するＰＢＴ樹脂チップ２０重量部とを用いる他は、実施例６と同様に実施して、直径０．１５ｍｍの導電性ポリエステルモノフィラメントを得た。
得られたモノフィラメントの物性は表１に示すとおりである。
【０１６７】
・実施例８
実施例６で得たＣＮＴを６重量％含有するＰＴＴ樹脂チップ７０重量部と、実施例５で得たＣＮＴを６重量％含有するＰＢＴ樹脂チップ３０重量部とを用いる他は、実施例５と同様に実施して、直径０．０７ｍｍの導電性ポリエステルモノフィラメントを得た。
得られたモノフィラメントの物性は表１に示すとおりである。
【０１６８】
・実施例９
実施例１で得られた０．２ｍｍ繊径のＰＴＴ導電性モノフィラメントを、１６０℃の乾熱セット機でセットを行いながら、綛巻き機にてトウ状の繊維束に巻きあげた。このトウ状繊維束を竿に吊り下げ、櫛により真っ直ぐなトウ状繊維束を得た。このトウ状繊維束を紙巻き機にて糊付き紙で繊維束等の外周部をスパイラル状に巻いて一本の紙巻き繊維束（ハンク）を作成した。乾燥した直径５ｃｍハンクをハンクカッターにて長さ４ｃｍにカットして、カットハンク体を得た。
【０１６９】
このカットハンク体の片面端部を、水酸化ナトリウム１００ｇ／リットル、第四級アミン (マーセリンＰＥＬ：日華化学製) ３ｇ／リットルの処理液に浸漬し、１３０℃で１２０分間処理することによって先細加工を実施した。
【０１７０】
このハンク体を、図３のような穂先部となるように成形し、穂先部後端を接着剤で固め、外径４０ｍｍのアルミ製の本体軸部にはめ込み接着剤で本体と固定してタッチ筆とした。
【０１７１】
本発明のタッチ筆はポインティング動作やスライド動作も好適な動作が可能であった。また、被験者に３ヵ月間使用して貰った結果、パネルの損傷は無く、筆の変形も無かった。
【０１７２】
・実施例１０
実施例７で得た０．０７ｍｍの６フィラメントのポリエステル系導電糸をパイル糸とし、地組織経糸及び緯糸に１６４ｄｔｘ／４８フィラメントよりなるポリエステル原糸を用い６越ベルベットを、経緯二重織機を用いて製織した。
【０１７３】
続いて、シャーリング機により、パイル長１．５ｍｍに調整した。これを２０ｍｍ幅のテープ状にスリットして金属製の軸に螺旋状に巻き付け、導電性ブラシを作製した。
得られた帯電ブラシを画像処理装置内の帯電部に配設した結果、本発明のブラシは、導電性能を維持しつつ、画像安定性がよく、１０万枚印刷後もブラシのへたりは無かった。
【０１７４】
・比較例１
円柱保温筒を設置せずに、実施例２と同様にして紡糸を行った結果、ＣＮＴ８重量％、１０重量％含有したＰＴＴ樹脂溶融物は冷却水槽で糸切れが多発して全く紡糸出来なかった。
【０１７５】
・比較例２
円柱保温筒を設置せずに、実施例３と同様にして紡糸を行った結果、ＣＮＴ８重量％、１０重量％含有したＰＴＴ樹脂溶融物は冷却水槽で糸切れが多発して全く紡糸出来なかった。
【０１７６】
【表１】
2014148765.tif 000002
【符号の説明】
【０１７７】
１  溶融紡糸用押出機
２  保温筒
３  冷却槽
４  第１ゴデットローラ
５  延伸温水槽
６  第２ゴデットローラ
７  延伸乾熱処理機
８  第３ゴデットローラ
９  リラックス乾熱処理機
１０  第４ゴデットローラ
１１  巻き取り機
１２  エアーギャップ
１３  入力用タッチペン
１４  導電性テーパー穂先部
１５  本体軸と導電性テーパー穂元部との接続部
１７  本体軸部
【図１】
2014148765.tif 000003
【図３】
2014148765.tif 000004
【図２】
2014148765.tif 000005